(57)【要約】      （修正有）【課題】側鎖が脂環式のエーテル構造であるポリビニルエーテルの製造方法において、側鎖の脂環式のエーテル構造が開環せず、かつ分子量が高いポリビニルエーテルの製造方法を提供する。【解決手段】エーテル結合により、脂環式のエーテル構造を側鎖として有するビニルエーテルモノマーを、ハロゲン化水素と、Ｆｅ、Ｇａ、Ｔａ、ＭｏおよびＷのハロゲン化物から選ばれる少なくともひとつである触媒と、の存在下でカチオン重合するポリビニルエーテルの製造方法において、前記ハロゲン化水素と前記触媒とのモル比が、ハロゲン化水素：触媒＝５０：１〜５：１の範囲であることを特徴とするポリビニルエーテルの製造方法。【選択図】なし【特許請求の範囲】
【請求項１】
式１に示されるビニルエーテルモノマーを、ハロゲン化水素と、Ｆｅ、Ｇａ、Ｔａ、ＭｏおよびＷのハロゲン化物から選ばれる少なくともひとつである触媒と、の存在下で重合するポリビニルエーテルの製造方法において、
前記ハロゲン化水素と前記触媒とのモル比が、ハロゲン化水素：触媒＝５０：１〜５：１の範囲であることを特徴とするポリビニルエーテルの製造方法。
式１：
【化１】
2014189624.tif 000008
（上記式１中、ｋは０〜３の整数である。Ｒ１およびＲ２は、それぞれ独立に水素原子、炭素数１〜３の直鎖状または分岐鎖状炭化水素基を示す。ｍは３〜５の整数である。）
【請求項２】
前記式１中、Ｒ１およびＲ２がともに水素原子である請求項１に記載のポリビニルエーテルの製造方法。
【請求項３】
前記式１中、ｍが３である請求項１または２のいずれかに記載のポリビニルエーテルの製造方法。
【発明の詳細な説明】
【技術分野】
【０００１】
本発明はポリビニルエーテルの製造方法に関するものである。
【背景技術】
【０００２】
ポリビニルエーテルは、可とう性に優れるため、各種接着剤、インク組成物、コーティング組成物、潤滑油、電気部品材料、光学材料および医療用材料に用いられている。
【０００３】
ポリビニルエーテルは、一般にビニルエーテルモノマーと触媒であるプロトン酸や金属ハロゲン化物などのルイス酸とを用いて、カチオン重合することにより得られる。ポリビニルエーテルは、たとえばビニルエーテルモノマーと無水マレイン酸とのラジカル共重合によりコポリマーとして得られることも知られているが、ビニルエーテルモノマーの構成単位の割合が多く含まれ、かつ分子量が高いコポリマーを得ることが困難であった。
【０００４】
ポリビニルエーテルは、ビニルエーテルモノマーの側鎖の置換基を適切に選ぶことで様々な物性を得ることができる。たとえば、特許文献１には、ビニルエーテルモノマーと、特定の構造をもち抗菌性を示すモノマーとを含む抗菌用途のポリビニルエーテルが記載されている。
【０００５】
ビニルエーテルモノマーは、側鎖の置換基の構造の違いによりカチオン重合時の重合反応性が著しく変化するため、重合に適した触媒を選択する必要がある。特に、ビニルエーテルモノマーの側鎖に脂環式のエーテル構造、具体的にはテトラヒドロフラン、テトラヒドロピラン、オキセパン等の骨格を側鎖に有するビニルエーテルモノマーは、側鎖の置換基の塩基性が高いため、重合反応性が低下し、得られるポリビニルエーテルの重量平均分子量が数千程度と小さくなるという問題がある。このような重量平均分子量が小さいポリビニルエーテルは、機械的強度の問題、具体的にはキャスティング法により成膜しても基材から剥離できるほどの強度が得られないため、実用性が劣る。
【０００６】
特許文献２には、ビニルエーテルモノマーの側鎖にオキセタン骨格のように脂環式のエーテル構造を有するビニルエーテルモノマーが開示されている。このビニルエーテルモノマーは、カチオン重合反応を行うと、ビニル基の付加重合反応と脂環式のエーテル骨格の開環反応とがともに進行し、強固な架橋性硬化膜を形成することが知られている。このように、ビニルエーテルモノマーの側鎖の脂環式のエーテル構造が開環すると、柔軟性が低下するという問題がある。しかしながら、脂環式のエーテル構造を有するビニルエーテルモノマーのカチオン重合反応において、ビニルエーテルモノマーの側鎖の脂環式のエーテル構造が開環せず、構造を保持したまま、重合反応を進行させることは極めて困難であった。
【０００７】
側鎖に脂環式のエーテル構造を有するビニルモノマーを重合して得られるポリマーは、ポリ（メタ）アクリレート、具体的にはポリテトラヒドロフルフリルアクリレートが知られている。特許文献３には、このポリマーは、血液適合性が高く、医療用器具の表面コーティング剤に使用できることが開示されている。ポリテトラヒドロフルフリルアクリレートは、ラジカル重合、またはアニオン重合により得ることができる。そのため、テトラヒドロフルフリルアクリレートモノマーの重合は、ビニルエーテルモノマーと比べて、反応時に開環反応が起きにくい。しかしながら、ポリテトラヒドロフルフリルアクリレートのようなポリ（メタ）アクリレートは硬いため、柔軟性が求められる用途、たとえばコーティング膜として扱いにくいという問題がある。
【先行技術文献】
【特許文献】
【０００８】
【特許文献１】特開２００４−２１０６６５号公報
【特許文献２】特開２００９−４０９８９号公報
【特許文献３】特開２００４−１６１９５４号公報
【発明の概要】
【発明が解決しようとする課題】
【０００９】
ビニルエーテルモノマーのカチオン重合において、ハロゲン化水素と触媒である金属のハロゲン化物とを用いて反応させることは広く知られている。本発明者らは、通常のカチオン重合の条件で、ハロゲン化水素と触媒とを用いて側鎖が脂環式のエーテル構造であるビニルエーテルモノマーのカチオン重合を行ったが、得られた反応生成物の重量平均分子量は高くならなかった。本発明者らは、その理由としてビニルエーテルモノマーが脂環式のエーテル構造を有する場合、カチオン重合時に重合反応性が低下するため、反応生成物は高い分子量にならないと考えた。そこで、高い分子量の反応生成物を得るため、重合時に用いるハロゲン化水素と触媒とのモル比について検討したところ、前記ハロゲン化水素と前記触媒とのモル比が、ハロゲン化水素：触媒＝５０：１〜５：１の範囲にすることで高い分子量のポリビニルエーテルを得ることを見出し、本発明を完成することができた。
【００１０】
本発明は、側鎖が脂環式のエーテル構造のビニルエーテルモノマーの製造方法において、側鎖の脂環式のエーテル構造が開環せず、かつ分子量が高いポリビニルエーテルの製造方法を提供することを課題とする。
【課題を解決するための手段】
【００１１】
本発明者らは、上記課題を達成するため鋭意研究した結果、以下のポリビニルエーテルの製造方法によれば、側鎖の脂環式のエーテル構造が開環せず、かつ得られたポリマーの分子量が高くなることを見出し、本発明を完成するに至った。すなわち本発明は以下の態様を包含する。
【００１２】
（１）式１に示されるビニルエーテルモノマーを、ハロゲン化水素と、Ｆｅ、Ｇａ、Ｔａ、ＭｏおよびＷのハロゲン化物から選ばれる少なくともひとつである触媒と、の存在下で重合するポリビニルエーテルの製造方法において、
前記ハロゲン化水素と前記触媒とのモル比が、ハロゲン化水素：触媒＝５０：１〜５：１の範囲であることを特徴とするポリビニルエーテルの製造方法である。
【００１３】
式１：
【化１】
2014189624.tif 000002
（上記式１中、ｋは０〜３の整数である。Ｒ１およびＲ２は、それぞれ独立に水素原子、炭素数１〜３の直鎖状または分岐鎖状炭化水素基を示す。ｍは３〜５の整数である。）
【００１４】
このようなポリビニルエーテルの製造方法であれば、側鎖の脂環式のエーテル構造が開環せず、得られたポリマーを用いてコーティング膜を製造する際に十分成膜できる分子量を有するポリビニルエーテルを製造することができる。
【００１５】
（２）前記式１中、Ｒ１およびＲ２がともに水素原子である（１）に記載のポリビニルエーテルの製造方法である。
【００１６】
（３）前記式１中、ｍが３である（１）または（２）のいずれかに記載のポリビニルエーテルの製造方法である。
【発明の効果】
【００１７】
本発明によれば、側鎖に脂環式のエーテル構造を有するポリビニルエーテルの製造方法において、側鎖の脂環式のエーテル構造が開環せず、かつ分子量が高いポリビニルエーテルの製造方法を提供することができる。
【発明を実施するための形態】
【００１８】
以下本発明のポリビニルエーテルの製造方法を詳細に説明する。なお、本発明においてポリビニルエーテルとは、後述する方法で測定した際、重量平均分子量が１００００以上であるビニルエーテルの重合体である。また、本発明において、重量平均分子量を単に分子量と称することがある。
【００１９】
本発明の製造方法に使用されるビニルエーテルモノマーは、式１に示されるように、側鎖に脂環式のエーテル構造を有する。
【００２０】
式１
【化２】
2014189624.tif 000003
（上記式１中、ｋは０〜３の整数である。Ｒ１およびＲ２は、それぞれ独立に水素原子、炭素数１〜３の直鎖状または分岐鎖状炭化水素基を示す。ｍは３〜５の整数である。）
【００２１】
前記ビニルエーテルモノマーは、側鎖に０〜３個のエチレングリコール基を有する。前記ビニルエーテルが１〜３個のエチレングリコール基を有する場合、本発明の製造方法により得られるポリビニルエーテルが、柔軟性、親水性を有するため好ましく、また、側鎖にエチレングリコール基を有さない場合、成膜性がより優れるため好ましい。
【００２２】
前記ビニルエーテルモノマーにおいて、前記式１中、Ｒ１およびＲ２は、それぞれ独立に水素原子、炭素数１〜３の直鎖状または分岐鎖状炭化水素基を示す。前記式１中、前記Ｒ１およびＲ２がともに水素原子の場合、柔軟性、親水性を有するため好ましい。
【００２３】
前記ビニルエーテルモノマーは、側鎖が脂環式のエーテル構造を有する。前記ビニルエーテルモノマーにおいて、前記式１中、ｍが３であれば側鎖は５員環を、ｍが４であれば側鎖は６員環を、ｍが５であれば側鎖は７員環を、それぞれ構成する。また、前記ビニルエーテルモノマーにおいて、前記式１中、Ｒ１およびＲ２がともに水素原子の場合、ｍが３であればテトラヒドロフルフリル基を、ｍが４であればテトラヒドロピラニル基を、ｍが５であればオキセパニル基をそれぞれ有する。
【００２４】
前記ビニルエーテルモノマーにおいて、前記式１中、ｍが３であれば親水性がより向上するため好ましい。
【００２５】
本発明の製造方法は、ハロゲン化水素とＦｅ、Ｇａ、Ｔａ、ＭｏおよびＷのハロゲン化物から選ばれる少なくともにひとつである触媒との存在下で重合を行うことを特徴とする。
【００２６】
前記ハロゲン化水素は、塩化水素、臭化水素、ヨウ化水素を例示できる。特に前記ハロゲン化水素が塩化水素の場合、反応性が高いため好ましい。
【００２７】
前記Ｆｅ、Ｇａ、Ｔａ、ＭｏおよびＷのハロゲン化物は、たとえばＦｅＣｌ3、ＦｅＢｒ3、ＧａＣｌ3、ＴａＣｌ5、ＭｏＣｌ5およびＷＣｌ6から選ばれる群のひとつであれば、カチオン重合時の反応性が高いため好ましい。
【００２８】
さらに、本発明の製造方法は、前記ハロゲン化水素と前記触媒とのモル比が、ハロゲン化水素：触媒＝５０：１〜５：１の範囲であることを特徴とする。本発明の製造方法は、前記ハロゲン化水素と前記触媒とのモル比を前記範囲にすることで、側鎖に脂環式のエーテル構造を有するビニルエーテルモノマーの重合においても側鎖の脂環式のエーテル構造が開環せず、かつ分子量が高いポリビニルエーテルを得ることができる。言い換えると、本発明は、重合反応性を維持しつつ、副反応を抑制することで、側鎖に脂環式のエーテル構造を有する高分子量のポリビニルエーテルを製造する方法である。前記ハロゲン化水素と前記触媒とのモル比で、前記触媒を１として前記ハロゲン化水素が５０を超える場合、反応速度が遅く、反応生成物の分子量が小さくなるという問題があり、また、前記触媒を１として前記ハロゲン化水素が５未満の場合、反応系中で触媒が不溶となり、得られた反応生成物をたとえばコーティング膜として利用しにくくなるという問題がある。
【００２９】
本発明者らは、本発明の製造方法において、重合反応中、前記ビニルエーテルモノマーの側鎖における脂環式のエーテル構造の酸素原子と、重合反応の生長末端との距離が近いため、重合反応性が低下しやすいと考えている。このことを、前記ビニルエーテルモノマーにおいて、前記式１中、ｋが０であり、Ｒ１およびＲ２がともに水素原子であり、ｍが３であるテトラヒドロフルフリルビニルエーテルを例にして説明する。
【００３０】
式２は、ポリテトラヒドロフルフリルビニルエーテルをあらわす。ここで、式２中の小文字のアルファベットａ〜ｇは、ポリテトラヒドロフルフリルビニルエーテルの炭素原子または水素原子の位置を示す。本発明者らは、ハロゲン化水素と触媒とを用いてのテトラヒドロフルフリルビニルエーテルのカチオン重合時、側鎖の脂環式エーテル構造において、式２で示すａの位置の炭素原子とｄの位置の炭素原子との間に挟まれた酸素原子が、重合反応の生長末端となるｂの位置の炭素原子に近接しているため、重合反応性が低下しやすく、したがって高分子量の反応生成物が得にくいと考えている。さらに本発明者らは、テトラヒドロフルフリルビニルエーテルのように、側鎖の脂環式構造で最も主鎖に近い炭素原子（式２におけるａの位置の炭素原子）と酸素原子とが隣接する構造を有するビニルエーテルモノマーのカチオン重合は、側鎖の脂環式構造の塩基性が高いため、重合反応性が特に低下しやすく、したがって高分子量の反応生成物が得にくいと考えている。
【００３１】
式２：
【化３】
2014189624.tif 000004
【００３２】
本発明の製造方法により得られるポリビニルエーテルは、重量平均分子量が１００００以上であるため、たとえば得られたポリマーを用いてコーティング膜を製造する際に十分成膜できる強度を有する。
【００３３】
本発明のポリビニルエーテルの製造方法は、たとえば溶媒を用いるいわゆる溶液重合であっても良く、また、溶媒を用いない方法であっても良い。溶媒としては非プロトン性の溶媒が好ましく、例えばトルエン、ＴＨＦ、アルカン類（ノルマルヘキサン、シクロヘキサン、ペンタン、ヘプタン等）、ＤＭＦ、エーテル類、エステル類、ハロゲン化アルキル類が挙げられる。
【００３４】
本発明の製造方法により得られるポリビニルエーテルは、重合反応後、前記有機溶媒、前記ハロゲン化水素および前記触媒を除去するため、反応生成物をシクロペンチルメチルエーテルなどの有機溶剤に希釈後、脱イオン水を用いて水洗し精製することができる。
【００３５】
以下、本発明を実施例により更に具体的に説明する。但し、本発明は、その主旨を越えない限り、以下の実施例に限定されるものではない。
【００３６】
（重量平均分子量測定）
重量平均分子量（以下Ｍｗと略す）測定は、ゲルパーミエーションクロマトグラフィー（以下ＧＰＣと略す）を用いた標準ポリスチレン換算法により算出した。具体的には、ＧＰＣ分析システム装置として、ＨＬＣ−８２２０  ＧＰＣ（東ソー社製）、カラムは、ＴＳＫｇｅｌ  ＳｕｐｅｒＭｕｌｔｉｐｏｒｅＨＺ−Ｈ（東ソー社製）を直列に２本接続し、検出器には示差屈折率計（ＲＩ）（東ソー社製  ＨＬＣ−８２２０装置組込）、移動相にテトラヒドロフラン（流速０．３５ｍＬ／分）を用いて、カラム温度４０℃の条件にて測定を行った。
【００３７】
（実施例１）
十分乾燥し窒素置換を行った重合管に、テトラヒドロフルフリルビニルエーテル７．００ｇ（５４．６ｍｍｏｌ）を仕込み、その後、トルエン９．４８gを仕込み、０℃に冷却した（反応液Ａ１）。また、別の重合管にＦｅＣｌ3（塩化鉄）１６mg、塩化水素のシクロペンチルメチルエーテル溶液（４Ｍ）１．１３g、シクロペンチルメチルエーテル３．２３gを仕込み、０℃に冷却した（重合触媒溶液Ｂ１）。このとき（重合触媒溶液Ｂ１）中の塩化水素とＦｅＣｌ3とのモル比は、塩化水素：ＦｅＣｌ3＝５０：１であった。（反応液Ａ１）と（重合触媒溶液Ｂ１）とを共に０℃で２０分間冷却後、（重合触媒溶液Ｂ１）７０μLを（反応液Ａ１）に添加して重合反応を開始した。３０分後、アンモニアのメタノール溶液（２Ｍ）０．１４０ｍＬを添加し重合停止反応を行った。重合停止反応終了後、反応液をシクロペンチルメチルエーテルで希釈して、脱イオン水で３回洗浄し、溶媒の減圧除去を行い、反応生成物を４．９３ｇ得た。
【００３８】
得られた反応生成物は、ＧＰＣ測定により、Ｍｗ＝３７，２００であることが確認できた。さらに、この反応物生成物の１Ｈ-ＮＭＲと１3Ｃ-ＮＭＲ（測定溶媒ＣＤＣｌ３）測定を行った結果、以下のように帰属されるシグナルを得た。この結果から、原料ビニルエーテルモノマーに由来するビニル基のピークが消失したことと、テトラヒドロフルフリル骨格由来のピークが開環せずに保持されていることとがわかり、式２に示されるポリテトラヒドロフルフリルビニルエーテルが得られたことを確認できた。
【００３９】
式２：
【化４】
2014189624.tif 000005
【００４０】
(式２の１Ｈ-ＮＭＲスペクトルの帰属)
ａ＝３．９５〜４．０５ｐｐｍ
ｂ、ｃ、ｄ＝３．２５〜３．８８ｐｐｍ
ｅ、ｆ、ｇ＝１．３９〜２．０５ｐｐｍ
【００４１】
(式２の１3Ｃ-ＮＭＲスペクトルの帰属)
ａ＝７８．０ｐｐｍ
ｂ＝７４．１、７４．２ｐｐｍ
ｃ＝７１．２〜７２．５ｐｐｍ
ｄ＝６８．１ｐｐｍ
ｅ＝３９．０〜４１．８ｐｐｍ
ｆ＝２８．０、２８．４、２８．５ｐｐｍ
ｇ＝２５．７ｐｐｍ
【００４２】
（実施例２）
十分乾燥し窒素置換を行った重合管に、テトラヒドロフルフリルビニルエーテル７．００ｇ（５４．６ｍｍｏｌ）を仕込み、その後、トルエン９．４８gを仕込み、０℃に冷却した（反応液Ａ２）。また、別の重合管にＦｅＣｌ3（塩化鉄）８１mg、塩化水素のシクロペンチルメチルエーテル溶液（４Ｍ）１．１３g、シクロペンチルメチルエーテル３．２３gを仕込み、０℃に冷却した（重合触媒溶液Ｂ２）。このとき（重合触媒溶液Ｂ２）中の塩化水素とＦｅＣｌ3とのモル比は、塩化水素：ＦｅＣｌ3＝１０：１であった。（反応液Ａ２）と（重合触媒溶液Ｂ２）とを共に０℃で２０分間冷却後、（重合触媒溶液Ｂ２）７０μLを（反応液Ａ２）に添加して重合を開始した。３０分後、アンモニアのメタノール溶液（２Ｍ）０．１４０ｍＬを添加し重合停止反応を行った。反応終了後、反応液をシクロペンチルメチルエーテルで希釈して、脱イオン水で３回洗浄し、溶媒の減圧除去を行ったところ反応生成物を５．１１ｇ得た。反応生成物は、ＧＰＣ測定により、Ｍｗ＝３６，３００であることを確認した。
【００４３】
（実施例３）
十分乾燥し窒素置換を行った重合管に、テトラヒドロフルフリルビニルエーテル７．００ｇ（５４．６ｍｍｏｌ）を仕込み、その後、トルエン９．４８gを仕込み、０℃に冷却した（反応液Ａ３）。また、別の重合管にＦｅＣｌ3（塩化鉄）１６２mg、塩化水素のシクロペンチルメチルエーテル溶液（４Ｍ）１．１３g、シクロペンチルメチルエーテル３．２３gを仕込み、０℃に冷却した（重合触媒溶液Ｂ３）。このとき（重合触媒溶液Ｂ３）中の塩化水素とＦｅＣｌ3とのモル比は、塩化水素：ＦｅＣｌ3＝５：１であった。（反応液Ａ３）と（重合触媒溶液Ｂ３）とを共に０℃で２０分間冷却後、（重合触媒溶液Ｂ３）７０μLを（反応液Ａ３）に添加して重合を開始した。３０分後、アンモニアのメタノール溶液（２Ｍ）０．１４０ｍＬを添加し重合停止反応を行った。反応終了後、反応液をシクロペンチルメチルエーテルで希釈して、脱イオン水で３回洗浄し、溶媒の減圧除去を行ったところ反応生成物を５．４９ｇ得た。反応生成物は、ＧＰＣ測定により、Ｍｗ＝３４，１００であることを確認した。
【００４４】
（実施例４）
十分乾燥し窒素置換を行った重合管に、２-（２-ビニロキシエトキシメチル）テトラヒドロフラン７．００ｇ（４０．６ｍｍｏｌ）を仕込み、その後、トルエン５．３３gを仕込み、０℃に冷却した（反応液Ａ４）。また、別の重合管にＦｅＣｌ3（塩化鉄）１６mg、塩化水素のシクロペンチルメチルエーテル溶液（４Ｍ）１．１３g、シクロペンチルメチルエーテル３．２３gを仕込み、０℃に冷却した（重合触媒溶液Ｂ４）。このとき（重合触媒溶液Ｂ４）中の塩化水素とＦｅＣｌ3とのモル比は、塩化水素：ＦｅＣｌ3＝５０：１であった。（反応液Ａ４）と（重合触媒溶液Ｂ４）とを共に０℃で２０分間冷却後、（重合触媒溶液Ｂ４）７０μLを（反応液Ａ４）に添加して重合反応を開始した。３０分後、アンモニアのメタノール溶液（２Ｍ）０．１４０ｍＬを添加し重合停止反応を行った。重合停止反応終了後、反応液をシクロペンチルメチルエーテルで希釈して、脱イオン水で３回洗浄し、溶媒の減圧除去を行い、反応生成物を３．２５ｇ得た。
【００４５】
得られた反応生成物は、ＧＰＣ測定により、Ｍｗ＝２５，６００であることが確認できた。さらに、この反応生成物の１Ｈ-ＮＭＲと１3Ｃ-ＮＭＲ（測定溶媒ＣＤＣｌ３）測定を行った結果、以下のように帰属されるシグナルを得た。この結果から、原料ビニルエーテルモノマーに由来するビニル基のピークが消失したことと、テトラヒドロフルフリル骨格由来のピークは開環せずに保持されていることとがわかり、式３に示されるポリ(２-（２-ビニロキシエトキシメチル）テトラヒドロフラン)が得られたことを確認できた。
【００４６】
式３：
【化５】
2014189624.tif 000006
（式３中の小文字のアルファベットａ〜ｉは、ポリ(２-（２-ビニロキシエトキシメチル）テトラヒドロフラン)の炭素原子または水素原子の位置を示す。）
【００４７】
(式３の１Ｈ-ＮＭＲスペクトルの帰属)
ａ＝３．９５〜４．０５ｐｐｍ
ｂ、ｃ、ｄ、ｈ、i＝３．２５〜３．８８ｐｐｍ
ｅ、ｆ、ｇ＝１．３９〜２．０５ｐｐｍ
【００４８】
(式３の１3Ｃ-ＮＭＲスペクトルの帰属)
ａ＝７８．０ｐｐｍ
ｂ＝７４．１、７４．２ｐｐｍ
ｃ、ｈ、ｉ＝７１．２〜７２．５ｐｐｍ
ｄ＝６８．１ｐｐｍ
ｅ＝３９．０〜４１．８ｐｐｍ
ｆ＝２８．０、２８．４、２８．５ｐｐｍ
ｇ＝２５．７ｐｐｍ
【００４９】
（比較例１）
十分乾燥し窒素置換を行った重合管に、テトラヒドロフルフリルビニルエーテル７．００ｇ（５４．６ｍｍｏｌ）を仕込み、その後、トルエン９．４８gを仕込み、０℃に冷却した（反応液Ａ５）。また、別の重合管にＦｅＣｌ3（塩化鉄）４mg、塩化水素のシクロペンチルメチルエーテル溶液（４Ｍ）１．１３g、シクロペンチルメチルエーテル３．２３gを仕込み、０℃に冷却した（重合触媒溶液Ｂ５）。このとき（重合触媒溶液Ｂ５）中の塩化水素とＦｅＣｌ3とのモル比は、塩化水素：ＦｅＣｌ3＝２００：１であった。（反応液Ａ５）と（重合触媒溶液Ｂ５）とを共に０℃で２０分間冷却後、（重合触媒溶液Ｂ５）７０μLを（反応液Ａ５）に添加して重合を開始した。３０分後、アンモニアのメタノール溶液（２Ｍ）０．１４０ｍＬを添加し重合停止反応を行った。反応終了後、反応液をシクロペンチルメチルエーテルで希釈して、脱イオン水で３回洗浄し、溶媒の減圧除去を行ったところ反応生成物を１．８５ｇ得た。反応生成物は、ＧＰＣ測定により、Ｍｗ＝４，６００であることが確認できた。
【００５０】
（比較例２）
十分乾燥し窒素置換を行った重合管に、テトラヒドロフルフリルビニルエーテル７．００ｇ（５４．６ｍｍｏｌ）を仕込み、その後、トルエン９．４８gを仕込み、０℃に冷却した（反応液Ａ６）。また、別の重合管にＦｅＣｌ3（塩化鉄）４０６mg、塩化水素のシクロペンチルメチルエーテル溶液（４Ｍ）１．１３g、シクロペンチルメチルエーテル３．２３gを仕込み、０℃に冷却した（重合触媒溶液Ｂ６）。このとき（重合触媒溶液Ｂ６）中の塩化水素とＦｅＣｌ3とのモル比は、塩化水素：ＦｅＣｌ3＝２：１であった。しかしながら、（重合触媒溶液Ｂ６）のＦｅＣｌ3が完全に溶解せず、不溶物があった。
【００５１】
実施例２〜３、および比較例１により得られた各反応生成物について、１Ｈ‐ＮＭＲと１3Ｃ‐ＮＭＲの測定を行い、実施例１により得られた反応生成物と同様に、原料ビニルエーテルモノマーに由来するビニル基のピークが消失し、テトラヒドロフルフリル骨格由来のピークが開環せずに保持されていることが確認できた。
【００５２】
実施例１〜４、および比較例１により得られた反応生成物について、以下の評価試験を行った。それらの結果を表１に示す。
【００５３】
（防汚性試験）
上記それぞれの反応生成物３０重量部をエタノール７０重量部に１５０ｒｐｍの撹拌下で加え、４０℃で２時間加熱攪拌を行った。いずれの反応生成物も均一に溶解した。この反応生成物のエタノール溶液を、ポリエチレン基板上に、乾燥後の膜厚が９．０μｍになるように塗布し、室温で３分間乾燥させて、コーティング膜を作製した。
【００５４】
次にこれらのコーティング膜の防汚性を評価した。
親水性汚れとしてＪＩＳ関東ローム粉塵を選択した。汚れをコーティング膜上にまんべんなく散布してから、エアーで２０秒間吹き飛ばし、コーティング膜への汚れの付着量を評価した。評価方法は分光測色計（コニカミノルタ製  機器名ＣＭ−３６００ｄ）を用い、汚れ付着前のコーティング膜と汚れ付着後にエアーで粉塵を飛ばしたコーティング膜との色差ΔＥを測定した。色差ΔＥは、値が小さいほど、汚れが少なく防汚性が優れることを意味する。
さらに、疎水性汚れとしてカーボンブラックを選択し、親水性汚れの試験と同様に評価した。
【００５５】
それぞれの実施例および比較例について、反応時の塩化水素と触媒とのモル比と、重量平均分子量と、防汚性試験の評価結果とを表１に示した。
評価基準は以下の通りとする。
【００５６】
（評価基準）
Ａ：ΔＥ  ０〜０．３
Ｂ：ΔＥ  ０．３〜１．０
Ｃ：ΔＥ  １．０〜３．０
Ｄ：ΔＥ  ３．０〜６．０
Ｅ：ΔＥ  ６．０以上
【００５７】
【表１】
2014189624.tif 000007
【００５８】
表１に示したとおり、本発明により得られたポリビニルエーテルと有機溶剤とを含む組成物は、分子量が高く、かつ成膜性に優れることが確認できた。このポリビニルエーテルは、側鎖の脂環式のエーテル構造が開環していないため、柔軟性が優れることが確認できた。さらに各実施例のコーティング膜は、防汚性評価が十分できるほどの機械的強度を有しているとともに、防汚性に優れることが確認できた。
【００５９】
比較例１により得られた反応生成物は、分子量が低かった。また、この反応生成物は、成膜しても機械的強度の問題があり、基材から剥離できるほどの強度が得られず、さらに、コーティング膜表面にタックがある為、防汚性が劣ることが確認できた。
【産業上の利用可能性】
【００６０】
本発明の製造方法により得られたポリビニルエーテルは、各種コーティング膜に用いることができる。